ЮВЕЛИРНЫЙ СПЛАВ
JEWELRY ALLOY

Изобретение относится к области металлургии, а именно к составам сплавов, которые могут быть использованы в ювелирном деле.
Известен сплав, содержащий, мас. %: золото до 45,0; цинк до 1,0; медь 30,0-55,0; галлий 5,0-15,0 [1].
Задачей изобретения является упрощение технологии получения ювелирного сплава, расширение ассортимента.
Технический результат достигается тем, что ювелирный сплав, содержащий золото, цинк, медь, галлий, дополнительно включает индий и серебро, причем компоненты находятся при следующем соотношении, мас. %: золото 72,0-75,0; цинк 0,2-0,3; медь 19,8-23,2; галлий 0,5-1,0; индий 3,0-3,5; серебро 0,5-1,0.
В таблице 1 приведены составы ювелирного сплава.
В составе сплава компоненты проявляют себя следующим образом.
Галлий и индий увеличивают пластичность сплава, цинк, серебро и медь повышают прочность и твердость сплава.
Сплав выплавляют в электропечах. В разогретый тигель вводят компоненты, расплавляют их и перемешивают. Разливку сплава производят в стальную изложницу.
Источник информации
1. US 4012228, 1977.